(57)【要約】  【課題】艶や光沢のないマットなゴルフボールにおいて、高級感も兼ね備えたゴルフボールを提供することを目的とする。  【解決手段】本発明は、少なくとも１層のコア及び少なくとも１層の塗膜層を具備するゴルフボールであって、該塗膜層の少なくとも１層に艶消し粒子が含まれるとともに、上記塗膜層のうち、艶消し粒子を含む層と同一又は異なる層に光輝材が含まれることを特徴とするゴルフボールを提供する。【選択図】なし【特許請求の範囲】
【請求項１】
少なくとも１層のコア及び少なくとも１層の塗膜層を具備するゴルフボールであって、該塗膜層の少なくとも１層に艶消し粒子が含まれるとともに、上記塗膜層のうち、艶消し粒子を含む層と同一又は異なる層に光輝材が含まれることを特徴とするゴルフボール。
【請求項２】
上記塗膜層のうち、艶消し粒子を含む層と同一の層に光輝材が含まれる請求項１記載のゴルフボール。
【請求項３】
上記塗膜層は、白色塗膜層と、該白色塗膜層の上に直接形成されるトップコート層との２層構造からなり、該トップコート層に、艶消し粒子及び光輝材が含まれる請求項１記載のゴルフボール。
【請求項４】
ゴルフボールの構成部材として白色カバー層を具備し、上記塗膜層は、上記白色カバー層の上に直接形成される単層であり、且つ、該塗膜層に、艶消し粒子及び光輝材が含まれる請求項１記載のゴルフボール。
【請求項５】
上記塗膜層は、内側層と外側層との２層構造からなり、該内側層には光輝材が含まれるとともに、該外側層には艶消し粒子が含まれる請求項１記載のゴルフボール。
【請求項６】
塗膜層に含まれる艶消し粒子（ａ）と光輝材（ｂ）との配合量の比（ａ）／（ｂ）が質量比で０．３〜５．０である請求項１〜５のいずれか１項記載のゴルフボール。
【請求項７】
上記光輝材が、ガラスフレーク又は雲母である請求項１〜６のいずれか１項記載のゴルフボール。
【請求項８】
塗膜層において、光沢度計の入射角が２０°の時の反射率が２．５以下である請求項１〜７のいずれか１項記載のゴルフボール。
【請求項９】
塗膜層において、光沢度計の入射角が６０°の時の反射率が６．０以下である請求項１〜８のいずれか１項記載のゴルフボール。
【請求項１０】
塗膜層において、光沢度計の入射角が８５°の時の反射率が１５．０以下である請求項１〜９のいずれか１項記載のゴルフボール。
【発明の詳細な説明】
【技術分野】
【０００１】
本発明は、少なくとも１層のコア及び塗膜層（「コーティング層」ともいう。）を具備するゴルフボールに関し、更に詳述すると、光沢のないマットな外観を与え、かつ高級感のある外観を呈するゴルフボールに関する。
【背景技術】
【０００２】
外観が独特で高級感のあるゴルフボールの技術がいくつか提案されている。その一例として、外観性状を向上させるために光輝性材料を樹脂材料に配合させた塗膜層を有するゴルフボールがあり、特開２０１６−２１４３２６号公報に記載されている。しかしながら、上記塗膜層を有するゴルフボールの場合、高級感を有する一方で光の散乱が多くグリーン上でパッティング時に目を刺激して集中力を妨げる深刻な問題点もある。
【０００３】
また最近では、見た目はカラー色を呈するゴルフボールではあるが、ボール表面のディンプルの輪郭形状が認識できない程度に艶消し又は光沢のない所謂マットなゴルフボールが人気を集めている。このようなマットなゴルフボールは、斬新な発色性のあるカラーゴルフボールであり、ディンプルがはっきりと見えないものの、ドライバーショット時やアプローチ時のボールをインパクトする時には、プレーヤーのボールへの集中力を高めゴルフ競技力を高めるという心理的効果もあるともいわれる。
【０００４】
しかしながら、上記のマットなゴルフボールにおいて、心理的効果はあるものの、高級感という意味では物足りないのであった。
【先行技術文献】
【特許文献】
【０００５】
【特許文献１】特開２０１６−２１４３２６号公報
【発明の概要】
【発明が解決しようとする課題】
【０００６】
本発明は、上記事情に鑑みなされたもので、高級感がありつつ、集中力を高めて競技力を高めるという心理的効果も得られるゴルフボールを提供することを目的とする。
【課題を解決するための手段】
【０００７】
本発明者らは、上記目的を達成するため鋭意検討を行った結果、少なくとも１層のコア及び少なくとも１層の塗膜層を具備するゴルフボールについて、塗膜層の少なくとも１層に艶消し粒子を含むとともに、塗膜層のうち、艶消し粒子を含む層と同一又は異なる層に光輝材を含むことにより、ボールインパクト時のプレーヤーがボールへの集中力を向上させることができるとともに、高級感のある独特のボール外観を呈することを見出し、本発明をなすに至ったものである。
【０００８】
従って、本発明は、下記のゴルフボールを提供する。
１．少なくとも１層のコア及び少なくとも１層の塗膜層を具備するゴルフボールであって、該塗膜層の少なくとも１層に艶消し粒子が含まれるとともに、上記塗膜層のうち、艶消し粒子を含む層と同一又は異なる層に光輝材が含まれることを特徴とするゴルフボール。
２．上記塗膜層のうち、艶消し粒子を含む層と同一の層に光輝材が含まれる上記１記載のゴルフボール。
３．上記塗膜層は、白色塗膜層と、該白色塗膜層の上に直接形成されるトップコート層との２層構造からなり、該トップコート層に、艶消し粒子及び光輝材が含まれる上記１記載のゴルフボール。
４．ゴルフボールの構成部材として白色カバー層を具備し、上記塗膜層は、上記白色カバー層の上に直接形成される単層であり、且つ、該塗膜層に、艶消し粒子及び光輝材が含まれる上記１記載のゴルフボール。
５．上記塗膜層は、内側層と外側層との２層構造からなり、該内側層には光輝材が含まれるとともに、該外側層には艶消し粒子が含まれる上記１記載のゴルフボール。
６．塗膜層に含まれる艶消し粒子（ａ）と光輝材（ｂ）との配合量の比（ａ）／（ｂ）が質量比で０．３〜５．０である上記１〜５のいずれかに記載のゴルフボール。
７．上記光輝材が、ガラスフレーク又は雲母である上記１〜６のいずれかに記載のゴルフボール。
８．塗膜層において、光沢度計の入射角が２０°の時の反射率が２．５以下である上記１〜７のいずれかに記載のゴルフボール。
９．塗膜層において、光沢度計の入射角が６０°の時の反射率が６．０以下である上記１〜８のいずれかに記載のゴルフボール。
１０．塗膜層において、光沢度計の入射角が８５°の時の反射率が１５．０以下である上記１〜９のいずれかに記載のゴルフボール。
【発明の効果】
【０００９】
本発明のゴルフボールによれば、マットな仕上がりにすることでプレーヤーの集中力減少による競技力の低下を予防できるとともに、独特で高級感のある外観を呈する。
【発明を実施するための形態】
【００１０】
以下、本発明につき、更に詳しく説明する。
本発明のゴルフボールは、少なくとも１層のコア及び少なくとも１層の塗膜層を具備する。
【００１１】
上記コアは、公知のゴム材料を基材として形成することができる。基材ゴムとしては、天然ゴム又は合成ゴムの公知の基材ゴムを使用することができ、より具体的には、ポリブタジエン、特にシス構造を少なくとも４０％以上有するシス−１，４−ポリブタジエンを主に使用することが推奨される。また、基材ゴム中には、所望により上述したポリブタジエンと共に、天然ゴム，ポリイソプレンゴム，スチレンブタジエンゴムなどを併用することができる。また、ポリブタジエンは、チタン系、コバルト系、ニッケル系、ネオジウム系等のチーグラー系触媒、コバルト及びニッケル等の金属触媒により合成することができる。
【００１２】
上記の基材ゴムには、不飽和カルボン酸及びその金属塩等の共架橋剤，酸化亜鉛，硫酸バリウム，炭酸カルシウム等の無機充填剤、ジクミルパーオキサイドや１，１−ビス（ｔ−ブチルパーオキシ）シクロヘキサン等の有機過酸化物等を配合することができる。また、必要により、市販品の老化防止剤等を適宜添加することができる。
【００１３】
上記コアの周囲には、コアを被覆する部材として、少なくとも１層のカバーを形成することができる。２層カバーの場合、各層は、内側を中間層、外側を最外層と称することがある。また、３層カバーの場合、各層は、内側から順に、包囲層、中間層及び最外層と称することがある。
【００１４】
カバー各層の材質については、特に制限はなく、従来からゴルフボール用材料として採用される樹脂が挙げられ、例えば、アイオノマー系樹脂、ポリエステル樹脂、ポリウレタン樹脂、ポリアミド樹脂、ポリオレフィン樹脂、オレフィン系熱可塑性エラストマー及びスチレン系熱可塑性エラストマーなどが例示される。特に、アイオノマー系樹脂が好適であり、具体的には、（ａ）エチレン−α，β不飽和カルボン酸共重合体及び／又はその金属塩、あるいは（ｂ）エチレン−α，β不飽和カルボン酸−α，β不飽和カルボン酸エステル共重合体及び／又はその金属塩の（ａ），（ｂ）成分のいずれかを含むものであることが好適である。
【００１５】
上記（ａ）及び（ｂ）成分のα，β不飽和カルボン酸としては、例えば、アクリル酸、メタクリル酸、マレイン酸、フマル酸等を挙げることができ、特に、アクリル酸、メタクリル酸であることが好ましい。また、上記（ｂ）成分のα，β不飽和カルボン酸エステルとしては、上記の不飽和カルボン酸の低級アルキルエステルが好適であり、具体的には、メタクリル酸メチル、メタクリル酸エチル、メタクリル酸プロピル、メタクリル酸ブチル、アクリル酸メチル、アクリル酸エチル、アクリル酸プロピル、アクリル酸ブチル等を挙げることができ、特にアクリル酸ブチル（ｎ−アクリル酸ブチル、ｉ−アクリル酸ブチル）であることが好ましい。
【００１６】
上記（ａ）及び（ｂ）成分の上記共重合体の金属イオン中和物は、上記オレフィン−不飽和カルボン酸（−不飽和カルボン酸エステル）共重合体の酸基を部分的に金属イオンで中和することによって得ることができる。酸基を中和する金属イオンとしては、例えば、Ｎａ+、Ｋ+、Ｌｉ+、Ｚｎ++、Ｃｕ++、Ｍｇ++、Ｃａ++、Ｃｏ++、Ｎｉ++、Ｐｂ++等が挙げられ、特に、Ｎａ+、Ｌｉ+、Ｚｎ++、Ｍｇ++、Ｃａ++等が好適に用いられる。このような中和物は公知の方法で得ることができ、例えば、上記共重合体に対して、上記金属イオンのギ酸塩、酢酸塩、硝酸塩、炭酸塩、炭酸水素塩、酸化物、水酸化物及びアルコキシド等の化合物を使用して中和物を得ることができる。
【００１７】
上記（ａ）及び（ｂ）成分としては、公知のものを用いることができる。例えば、市販品としては、酸共重合体として、ニュクレルＮ１５６０、同Ｎ１２１４、同Ｎ１０３５、同ＡＮ４２２１Ｃ、同ＡＮ４３１１、同ＡＮ４３１８、同ＡＮ４３１９（いずれも三井・デュポンポリケミカル社製）等を挙げることができる。また、酸共重合体の金属イオン中和物として、例えば、ハイミラン１５５４、同１５５７、同１６０１、同１６０５、同１７０６、同ＡＭ７３１１、同１８５５、同１８５６、同ＡＭ７３１６（いずれも三井・デュポンポリケミカル社製）、サーリン７９３０、同６３２０、同８３２０、同９３２０、同８１２０（ＤｕＰｏｎｔ社製）等をそれぞれ挙げることができる。
【００１８】
上記カバーのうち、最外層の樹脂材料には、蛍光染料又は蛍光顔料からなる着色剤や酸化チタン等の白色顔料を含有することができる。即ち、ボールの表面が艶のない穏やかな印象を与えるためのカラーボールに仕上げるためには、最外層の樹脂材料には、蛍光染料又は蛍光顔料からなる着色剤を配合することができる。この着色剤としては、公知の蛍光染料又は蛍光顔料を適宜配合してカバー最外層に着色を施すものである。ここで、例えば、ソルベントイエロー（染料）、ソルベントオレンジ（染料）、アンスラキノン（染料）、フタロシアニン（染料）、イエロー系蛍光顔料、ピンク系蛍光顔料及びオレンジ系蛍光顔料等が挙げられる。これらは公知の市販品を使用することができる。
【００１９】
上記着色剤を使用する場合、集光性を有する蛍光着色剤を採用することが好適である。ここで、集光性のある蛍光着色剤とは、太陽光を集光し、蛍光色として長波長側に波長変換する機能を有する材料であって、着色された材料の内部で全反射しながら、ディンプルエッジへ誘導されることで集光し、ディンプルエッジで濃密度化された状態で放出され、強く発色することを特徴とするものである。
【００２０】
上記の集光性蛍光着色剤としては、オレンジ系、ピンク系、赤系、黄系、青系、紫系などがあり、いずれの発色系においても市販品を用いることができる。例えば、商品名「Lumogen F Yellow 083」，「Lumogen F Orange 240」，「Lumogen F Red 305」，「Lumogen F Blue 650」（いずれもＢＡＳＦ社製）、「ルミカラーレッド」、「スマートカラーＬＰグリーン」、「スマートカラーＬＰイエロー」、「スマートカラーＬＰオレンジ」（いずれも菓子の素テクノロジー社製）等の集光性蛍光染料を採用することができる。
【００２１】
上記着色剤の配合量については、最外層の樹脂材料１００質量部に対して０．００１〜０．２質量部であり、好ましくは０．００５〜０．１質量部である。この配合量が少ないと、蛍光が弱くなり、所望の意匠性が得られない場合がある。逆に、上記配合量が多くなると、着色剤、特に染料のマイグレーションが起こり、ゴルフボールに接触した物に染着するおそれがある。
【００２２】
白色顔料を使用する場合、その白色顔料としては、酸化チタン、酸化亜鉛、硫酸バリウムなどが挙げられるが、隠蔽性や耐食性の点から、酸化チタンが好ましい。本発明では、後述するように、塗膜層（コーティング層）に光輝材を含むものであるが、塗膜層（コーティング層）の下地であるカバー最外層が白色以外の色の場合、その色と光輝材の色とが混在し、ボール表面に所望の色を出しことが難しくなる。また、シリカ等の艶消し剤の配合量によっては塗膜層が白く濁ることがある。この場合、塗膜層の下地の色が白色以外の色であると、ボール表面に所望の色を出すことが難しくなる。従って、塗膜層（コーティング層）の下地となるカバー最外層は白色であることが好適である。
【００２３】
また、白色顔料を使用する場合、その配合量については、最外層の樹脂材料１００質量部に対して１．０〜１０．０質量部であり、好ましくは２．０〜５．０質量部である。この配合量が少ないと、所望の白色が得られず、一方、上記配合量が多くなると、白色顔料を含有する層の耐久性が低下するおそれがある。
【００２４】
上記の最外層の樹脂材料には、無機フィラー又は有機フィラーを配合することができる。無機フィラーを採用する場合、その材料としては、特に限定されるものではないが、例えば、炭酸カルシウムやシリカ等が挙げられる。
【００２５】
一方、有機フィラーを採用する場合、その材料としては、特に限定されるものではないが、例えば、架橋ポリメタクリル酸メチル（架橋ＰＭＭＡ）、架橋ポリメタクリル酸ブチル、架橋ポリアクリル酸エステル、架橋アクリル−スチレン共重合体、メラミン樹脂、ポリウレタン等の微粒子が挙げられる。
【００２６】
上記無機フィラー又は有機フィラーの配合量は、上記の樹脂材料１００質量部に対して０．０１〜１．０質量部であり、好ましくは０．０２〜０．２質量部である。この配合量が多すぎると、隠ぺい性が高くなりすぎて高級感あるボール意匠性が損なう場合があり、あるいは日光暴露で退色した際の色の変化が大きくなってしまう場合がある。
【００２７】
上記樹脂組成物には、更に、必要に応じて種々の添加剤を配合することができ、例えば顔料、分散剤、酸化防止剤、耐光安定剤、紫外線吸収剤、滑剤等を適宜配合することができる。
【００２８】
上記樹脂組成物は、例えば、混練型（単軸又は）２軸押出機，バンバリー，ニーダー等の各種の混練機を用いて上述した各成分を混合することにより得ることができる。
【００２９】
上記最外層の表面には１種類又は２種以上の多数のディンプルを形成することができ、そのディンプルの形状、直径、深さ、個数、占有表面積等は適宜選定される。
【００３０】
本発明は塗膜層（コーティング層）を有するゴルフボールであり、該コーティング層が艶消し粒子を含む塗料用組成物にて形成される。
上記塗料用組成物としては、特に制限はないが、ウレタン系塗料を用いることが好適である。ゴルフボールの過酷な使用状況に耐えうる必要から、２液硬化型のウレタン塗料、特に、無黄変のウレタン塗料が好適に挙げられる。
【００３１】
２液硬化型のウレタン塗料の場合、主剤としては、飽和ポリエステルポリオール、アクリルポリオールやポリカーボネートポリオール等の各種ポリオールを用いるとともに、イソシアネートとしては、無黄変ポリイソシアネート、例えば、ヘキサメチレンジイソシアネート、イソホロンジイソシアネート、水添キシリレンジイソシアネート等のアダクト体、ビュレット体、イソシアヌレート体、又はこれらの混合物を用いることが好適である。
【００３２】
また、艶消し粒子としては、例えば、シリカ系、メラミン系、アクリル系等が挙げられる。具体的には、シリカ、ポリメタクリル酸メチル、ポリメタクリル酸ブチル、ポリスチレン、ポリアクリル酸ブチルなどが挙げられ、有機系のものでも無機系のものでもよいか、特に、シリカが好適に用いられる。
【００３３】
上記艶消し粒子の比表面積としては、消光性や塗布性の点から、ＢＥＴ比表面積で２００〜４００ｍ2／ｇであることが好適である。
【００３４】
また、上記艶消し粒子の平均一次粒子径は、スピン性能と消光性の点から、１．０〜３．０μｍであることが好適である。この値が３．０μｍを超えると、ボール表面が粗くなるためスピン性能に悪影響を及ぼし該性能が低下するおそれがある。一方、この値が小さすぎると、消光性効果が小さくなるおそれがある。
【００３５】
上記の艶消し粒子の配合量は、塗料組成物の主剤（樹脂成分と溶剤との合計量）１００質量部に対して、好ましくは５〜１０質量部とすることができる。この配合量が多すぎると、塗料組成物の粘度が上がり塗布作業性が悪くなる傾向にあり、少なすぎると、消光性効果が小さくなるおそれがある。
【００３６】
塗膜層のうち、艶消し粒子を含む層と同一又は異なる層には光輝材が含まれる。特に、艶消し粒子を含む層と同一の層に光輝材が含まれることが好適である。
【００３７】
光輝材としては、様々なものを用いることができ、特には、金属粉顔料，ガラスフレーク，マイカ及びパール顔料等を好適に採用することができる。この金属粉顔料としては、具体的には、アルミニウム粉，ブロンズ粉，ステンレススチール粉，ニッケル粉などが使用できる。これらのうち、アルミニウム粉は、着色系の顔料や染料と併用して色合いの調整が容易になることから好適に採用し得る。このようなアルミニウム顔料としては、商品名「アルミニウムペースト  ハイプリントＴＤ２００Ｔ」や「Ｍｅｔａｓｈｅｅｎ  Ｓｌｕｒｒｙ  ＫＭ１００」（両商品は東洋アルミニウム株式会社製）の市販品を採用することができる。また、パール顔料は、大別すると金属酸化物被覆雲母，塩基性炭酸鉛，酸塩化ビスマス，天然魚燐箔に分類されるが、無毒で化学的安定性に最も優れている点から、金属酸化物被覆雲母を選択することが好ましい。この金属酸化物としては、一般には、二酸化チタンや酸化鉄が多く用いられており、その被覆率（被覆層の厚み）を変えることにより、様々な色彩や干渉作用を得ることができる。これら顔料の粒径は大きいほど光輝性が得られる。しかし、顔料の粒径は大きいほど光輝性沈降し易くなるので、本発明の効果を損なわない範囲において、適切な粒径を有する顔料を選択する必要がある。
【００３８】
光輝材の配合量は、塗膜層の塗料組成物の主剤（樹脂成分と溶剤との合計量）１００質量部に対して、好ましくは１．０〜１０．０質量部とすることができる。この配合量が多すぎると、例えば、スプレー塗装する際、スプレーガンの噴射性が低下するため塗装作業性に欠けるおそれがあり、少なすぎると、所望のボール外観の高級感が得られないおそれがある。
【００３９】
塗膜層に含まれる艶消し粒子（ａ）と光輝材（ｂ）との配合量の比（ａ）／（ｂ）は、ボール表面の艶抑制効果と高級感とのバランスの点から、質量比で０．３〜５．０であることが好ましく、より好ましくは１．０〜２．５である。この配合比を下回ると、ゴルフボール表面の艶を抑えることができず、上記配合比を上回ると、高級感が出ない場合がある。
【００４０】
塗膜層の具体的な構成としては、塗膜層が単層である場合、艶消し粒子を含む層と同一の層に光輝材が含まれる態様や、塗膜層が２層である場合、内側層には光輝材が含まれるとともに、外側層には艶消し粒子が含まれる態様が挙げられる。
【００４１】
また、塗膜層の層構造として、白色塗膜層と、該白色塗膜層の上に直接形成されるトップコート層との２層構造とすることができる。この場合、トップコート層に、艶消し粒子及び光輝材の両方を含めることができる。
【００４２】
さらに、塗膜層が単層である場合、ゴルフボールの構成部材として白色カバー層を具備し、単層又は複数層の塗膜層が、白色カバー層の上に直接形成される態様であることが好適である。シリカ等の艶消し剤の配合量によっては塗膜層が白く濁ることがあり、塗膜層の下地の色が白色以外の色であると、ボール表面に所望の色を出すことが難しくなるので、塗膜層の下地となるカバー最外層は白色であることが好適である。
【００４３】
また、上記塗膜層（コーティング層）の光沢度計による反射率は、入射角２０°では２．５以下であり、入射角６０°では６．０以下であり、且つ、入射角８５°では１５．０以下であることが好適である。このように、上記反射率が上記数値範囲を満たすように適正化した塗膜層（コーティング層）であれば艶消し効果を付与できる。なお、上記の光沢度計による反射率の測定条件は、後述する実施例で使用した測定装置を使用し、ＡＢＳ樹脂製の板に２０μｍの厚さで塗布したものを測定したものである。
【００４４】
本発明のゴルフボールの質量、直径等のボール規格はゴルフ規則に従って適宜設定することができる。
【実施例】
【００４５】
以下、実施例と比較例を示し、本発明を具体的に説明するが、本発明は下記の実施例に制限されるものではない。
【００４６】
［実施例１〜５、比較例１〜３］
下記表１に示すように、全ての例に共通する下記のゴム組成物を用い、１５５℃で１５分間の加硫により、各例のソリッドコアを作成した。
【００４７】
【表１】
2020000627.tif 000002
【００４８】
なお、上記コア材料の詳細は下記のとおりである。
・「ポリブタジエンゴム」  ＪＳＲ社製、商品名「ＢＲ０１」
・「有機過酸化物」  ジクミルパーオキサイド、日油製の商品名「パークミルＤ」
・「硫酸バリウム」  堺化学工業社製
・「酸化亜鉛」  堺化学工業社製
・「アクリル酸亜鉛」  日本触媒社製
・「ペンタクロロチオフェノール亜鉛塩」  和光純薬工業社製
【００４９】
カバー（中間層及び最外層）の形成
次に、上記で得た直径３７．３ｍｍのコアの周囲に、全ての例に共通する下記表２に示す厚さ１．３５ｍｍの中間層を射出成形法により被覆して、直径（外径）が４０ｍｍの中間層被覆球体を製造した。次に、上記中間層被覆球体の周囲に、同表に示す厚さ１．３５ｍｍの最外層材料を射出成形法により被覆して、ボール直径４２．７ｍｍのスリーピースゴルフボールを作製した。この際、各実施例、比較例の最外層表面には、特に図示してはいないが、共通するディンプルが形成された。
【００５０】
【表２】
2020000627.tif 000003
【００５１】
上記表中の詳細は下記の通りである。
・「ＨＰＦ１０００」：デュポン社製のアイオノマー樹脂材料
・「ハイミラン１６０５」「ハイミラン１５５７」：三井・デュポンポリケミカル社製のアイオノマー樹脂
・酸化チタン：白色顔料
【００５２】
次に、各実施例及び各比較例のゴルフボールについては、塗膜層（コーティング層）として、下記表３に示す主剤及び硬化剤からなる２液硬化型ウレタン塗料を使用し、最外層の表面に厚み１５μｍとなるように塗装を施し、単層の塗膜層（コーティング層）を形成した。
【００５３】
【表３】
2020000627.tif 000004
【００５４】
上記の主剤および硬化剤の詳細については下記（ｉ）〜（ｉｖ）のとおりである。
（ｉ）先ず、環流冷却管、滴下漏斗、ガス導入管及び温度計を備えた反応装置に、トリメチロールプロパン１４０質量部、エチレングリコール９５質量部、アジピン酸１５７質量部、１，４−シクロヘキサンジメタノール５８質量部を仕込み、撹拌しながら２００〜２４０℃まで昇温させ、５時間加熱（反応）させた。その後、酸価４，水酸基価１７０，重量平均分子量（Ｍｗ）２８，０００の「飽和ポリエステルポリオール」を得た。
（ｉｉ）次に、上記の合成したポリエステルポリオールを酢酸ブチルで溶解させ、不揮発分７０質量％のワニスを調整した。
（ｉｉｉ）上記飽和ポリエステルポリオール溶液２７．５質量部に対して、酢酸ブチルで溶解させ（この溶液の不揮発分２７．５質量％）、艶消し粒子として、シリカ（丸尾カルシウム社製「Ｆｉｎｅｓｉｌ  Ｘ−３５」平均一次粒子径２．４μｍ、ＢＥＴ比表面積が２６２ｍ2／ｇ）と、光輝材として、天然マイカ（佐野塗料社製「Ｉｒｉｏｄｉｎ  ７２０５」）とを混合し、主剤とした。
（ｉｖ）次に、硬化剤として、表３に示すイソシアネートを有機溶剤に溶解させて使用する。即ち、表３の配合割合になるように、ＨＤＩヌレート（旭化成（株）製の「デュラネートＴＰＡ−１００」ＮＣＯ含有量２３．１質量％、不揮発分１００質量％）と、有機溶剤として、酢酸エチル及び酢酸ブチルを加え、塗料の樹脂組成物を調製した。
【００５５】
得られた各実施例及び比較例のゴルフボールの光沢性及び高級感を測定及び評価し、その結果を下記の表４に示す。
【００５６】
光沢性
ゴルフボール表面の塗膜層（コーティング層）の光沢性を下記のとおり評価した。ＢＹＫ社製「ｍｉｃｒｏ−ＴＲＩ−ｇｌｏｓｓ」により、測定入射角度２０°／６０°／８５°による光沢度を計測した。ＢＹＫ社製「ｍｉｃｒｏ−ＴＲＩ−ｇｌｏｓｓ」により、測定入射角度２０°／６０°／８５°による光沢度を計測した。各測定角度の光沢度の数値については、入射角２０°で２．５以下、入射角６０°で６．０以下、入射角８５°で１５．０以下となれば、光沢性が十分に抑えられているとして「◎」と評価した。また、入射角２０°で２．６〜５．０、入射角６０°で６．１〜２０．０、入射角８５°で１５．１〜４０．０となれば、光沢性がやや抑えられているとして「○」と評価した。それ以外は、光沢性があるとして「×」と評価した。
【００５７】
高級感
３０人のゴルファーが「高級感」について目視により下記の基準で評価した。
◎  ・・・  ３０人中、２５人以上が高級感がある。
○  ・・・  ３０人中、１５〜２４人が高級感がある。
△  ・・・  ３０人中、６〜１４人が高級感がある。
×  ・・・  ３０人中、５人以下が高級感がある。
【００５８】
【表４】
2020000627.tif 000005
【００５９】
表４の結果から、本実施例１〜５のゴルフボールは、塗膜層の艶がほとんどなく、マット感のあるゴルフボールであると共に、高級感のある外観を呈する。
これに対して、比較例１のゴルフボールは、マット感のあるゴルフボールではあるが高級感がない。
比較例２のゴルフボールは、マット感も高級感もない外観を呈する。
比較例３のゴルフボールは、高級感はあるが、マット感がない外観を呈する。